(57)【特許請求の範囲】
【請求項１】
金属材料からなる、確定的な表面構造を有する平板製品において、前記表面構造が、２から１４μｍの範囲の深さの複数のくぼみを有し、当該くぼみが、二重のＩ字形、Ｈ字形、十字形、Ｃ字形、またはＸ字形に設計され、前記表面構造は、１ｃｍあたり４５から１８０の範囲のピークカウントＲＰｃと、０．３から３．６μｍの範囲の算術平均粗さＲａと、０．０５から０．６５μｍの範囲の算術平均うねりＷｓａとを有し、前記平板製品に形成された表面構造が、独立した空の容積を画定し、当該独立した空の容積が高い加工力における高い安定性を付与することを特徴とする平板製品。
【請求項２】
請求項１に記載の平板製品において、前記表面構造の算術平均粗さＲａが、１．０から２．５μｍの範囲であることを特徴とする平板製品。
【請求項３】
請求項１または２に記載の平板製品において、前記表面構造が、３から１３μｍの範囲の深さの複数のくぼみを具えることを特徴とする平板製品。
【請求項４】
請求項１乃至３のいずれか１項に記載の平板製品において、前記くぼみが、互いに対して繰り返しのパターンで配列されていることを特徴とする平板製品。
【請求項５】
請求項１乃至４のいずれか１項に記載の平板製品において、前記二重のＩ字形のくぼみが、平行に延びる二重のＩ字形のくぼみからなる複数のペアを形成するように配列されていることを特徴とする平板製品。
【請求項６】
請求項１乃至５のいずれか１項に記載の平板製品において、互いに平行に延びるＩ字形のくぼみからなるペア、またはＨ字形のくぼみが、互いに格子状に配列されていることを特徴とする平板製品。
【請求項７】
請求項１乃至６に記載の平板製品において、当該製品が、鋼板または鋼片であることを特徴とする平板製品。
【請求項８】
請求項７に記載の平板製品において、前記鋼板または鋼片に、耐食コーティングが設けられているを特徴とする平板製品。
【請求項９】
請求項８に記載の平板製品において、前記耐食コーティングが、亜鉛ベースのコーティングであることを特徴とする平板製品。
【請求項１０】
塗料層でコーティングされた部品の製造方法であって、請求項１乃至９のいずれか１項に記載の平板製品を使用し、前記平板製品は鋼材から製造されたものであり、前記平板製品に耐食コーティングを設けて、前記平板製品を成形加工して塗料層を塗装することを特徴とする製造方法。
【請求項１１】
請求項１乃至９のいずれか１項に記載された平板製品を製造するためのロールであって、当該ロールの表面が確定的な表面構造を具え、前記表面構造が複数の重複するレーザークレーターであるディンプルを有し、当該ディンプルが、前記ロールの未加工の表面を、二重のＩ字形、Ｈ字形、十字形、Ｃ字形、またはＸ字形に区切るように配列され、ロール軸の方向に測定された前記ロールの表面構造が、１ｃｍあたり８０から１８０の範囲のピークカウントＲＰｃと、２．５μｍから３．５μｍの範囲の算術平均粗さＲａと、０．０８から１．０μｍの範囲の算術平均うねりＷｓａとを有することを特徴とするロール。
【請求項１２】
請求項１１に記載のロールにおいて、当該ロールの表面構造が、複数の重複するディンプルを有し、各ディンプルの断面が、ガウスプロファイルまたはトップハットプロファイルの形状であることを特徴とするロール。
【請求項１３】
請求項１１または１２に記載のロールにおいて、前記二重のＩ字形またはＨ字形のロールの未加工の表面が、互いに対して格子状に配列されていることを特徴とするロール。
【請求項１４】
請求項１２に記載のロールにおいて、前記重複するディンプルが、ロールの未加工の表面をＩ字形に区切るように配列されており、ロールの未加工のＩ字形の表面が、ヘリンボーン状のパターンで配列されていることを特徴とするロール。
【請求項１５】
請求項１１乃至１４のいずれか１項に記載のロールにおいて、前記ディンプルが、６から１４μｍの範囲の深さを有することを特徴とするロール。
【請求項１６】
請求項１１乃至１５のいずれか１項に記載のロールにおいて、前記ディンプルが、２０から８０μｍの範囲の平均の直径を有することを特徴とするロール。
【請求項１７】
請求項１乃至９のいずれか１項に記載の平板製品の製造方法であって、金属材料からなる平板製品が提供され、少なくとも請求項１乃至６のいずれか１項により画定される表面構造が設けられる表面が、最大３．０μｍの算術平均粗さＲａを有し、提供される前記平板製品がスキンパスロールにかけられ、請求項１１乃至１６のいずれか１項により形成されたロールが、平板製品が請求項１乃至６のいずれか１項により得られて画定される表面構造を有するように、請求項１乃至６のいずれか１項による表面構造が設けられる表面に作用することを特徴とする平板製品の製造方法。
【発明の詳細な説明】
【技術分野】
【０００１】
本発明は、金属材料、特に鋼材からなる平板製品と、その有利な使用と、このような平板製品の製造に特に適したロールと、この種の平板製品の製造方法とに関する。この文脈における「平板製品（ｆｌａｔ  ｐｒｏｄｕｃｔ）」とは、金属または合金から製造された板金、特に薄板、または同等の方法で製造された金属帯板とロール製品を意味すると理解される。
【背景技術】
【０００２】
ここで説明する種類の平板製品は、起こりうる腐食から保護し、その外観を最適化するための、１または複数の塗料層で後にコーティングされる部品を製造するのに使用される。この場合外観の質は、特に、各板金の基板の表面テクスチャが、どの程度まで塗料コーティングの表面に影響を与えるかで判断される。
【０００３】
外部から見える自動車の車体部品の表面の外観には、特に高い要求が課されている。実際にこの要求は、多層塗料システムを適用することで満たされる。この塗料システムは、従来から、特にコーティングされる表面に現れる不規則な凹凸を補正するために用いられる、少なくとも１つの「フィラー層」を含む。
【０００４】
板金への多層塗料システムの適用に伴う複雑さは著しい。この複雑さを削減し、これにより工程のコストを削減するために、「フィラー層」を必要としない塗装方法が開発されてきた。これらの現在の塗装方法は、自動車産業でますます使用されている。このような場合、塗装構造の全体の層の厚みは実質的に縮小されるので、板金の表面の不規則な凹凸が塗料のトップコートに現れないように確実にするために、この目的に用いられる板金の表面の質への要求は増している。
【０００５】
車体部品を製造するための金属平板製品の適合性を判断する際のさらなる基準は、各部品に形成されるときのこれらの反応である。この反応は、各平板製品の表面テクスチャにも依存する。すなわち、例えば深絞り加工時に、潤滑剤ポケットとして知られる板金形状の表面に現れるくぼみには、成形前の板金に塗布されるか、または成形型の中に注入される潤滑剤が蓄積することができる。この場合、潤滑剤により形成される潤滑膜の耐荷力は、これらのくぼみの設計と分布に依存する。
【０００６】
塗装後の外観を最適化するように、板金の表面をテクスチャ加工する様々な提案がなされている。例えばＪＰ−Ａ−６３−５０４８８とＪＰ−Ａ−１−２９３９０７では、それぞれが溝状のくぼみに囲まれて他の平坦な表面から突出している、円筒形のパンチ型の隆起を具える規則的な表面テクスチャの製造が提案されている。
【０００７】
ＪＰ−Ａ−６３−５０４８８によると、隆起の高台は、各隆起の間に存在する谷領域の床面から約２から１０μｍ上方に位置する。同時に、頂部の平坦な高台と、谷の床面と頂部の高台の間に存在する平均的に平らな領域の平坦面との合計の割合は、全表面積の２０−９０％である。この表面テクスチャを製造するために、スキンパスロールが用いられ、この表面はレーザによって機械加工される。
【０００８】
それに加えて、ＪＰ−Ａ−１−２９３９０７では、円形の断面を有する規則的に配列された隆起の間に存在する、平坦な領域の割合は、少なくとも板金の表面の８５％を占めるべきであり、隆起を囲み平坦な領域から延びる谷の深さは、少なくとも４μｍであるべきであり、鋼板形状の周波数分析によると、５８５μｍ＜λ＜２７３０μｍの範囲にある波長λの波長成分の強度は、最大で０．６μｍ２である。
【０００９】
上記の２つの日本特許出願によって製造された板金は、塗装された状態で、非常に鮮やかな印象を与えるように意図されている。しかしながら、これらの特定の要件は、確定的な表面テクスチャを前提とする。特に、ＪＰ−Ａ−１−２９３９０７によると、この文書で指定された波長成分で許容できる高い強度は、高周期性を有する確定的な表面テクスチャの場合にのみ生じる。
【００１０】
確定的（ｄｅｔｅｒｍｉｎｉｓｔｉｃ）な表面テクスチャを有するスキンパスロールに加えて、偶然的（ｓｔｏｃｈａｓｔｉｃ）な表面テクスチャを有するスキンパスロールもまた知られている。このような表面テクスチャを製造するために、特にショットブラスト方法が用いられ、この方法において、チルド鋳鉄からなる多角形の投射ショット材が、テクスチャ加工される回転ロールのロール表面に対して投げつけられる。この方法で製造された粗いテクスチャは、山脈状に互いに遷移する個々の塑性変形の確率的分布に相当する。しかしながら、プロセスパラメータの広がりが大きすぎるため、ショットブラスト方法の再現性は不十分である。
【００１１】
偶然的な表面テクスチャを有するテクスチャ加工された薄い板金を製造する追加的な方法が、刊行物「Ｓｔａｈｌ  ｕｎｄ  Ｅｉｓｅｎ」［鋼と鉄］１１８（１９９８）Ｎｏ．３の７５−８０ページに開示されている。この場合、薄い板金のテクスチャ加工に使用されるロールは、閉反応器システムにおける耐摩耗のクロム多層システムでコーティングされている。このクロム多層システムの粗いテクスチャは、比較的均一であることを特徴とし、半球の異なる大きさの確率的分布は、対応するドーム状の圧こん（ｉｍｐｒｅｓｓｉｏｎｓ）の形でスキンパスの際に薄い板金に転写される。
【００１２】
テクスチャ加工された平板製品、特に偶然的な表面テクスチャを有する薄い板金の追加的な製法が、ＥＰ２００６０３７Ｂ１に開示されている。この文書で、薄い板金のテクスチャ加工に用いられるロールは、放電テクスチャ加工（ＥＤＴ）によってテクスチャ加工される。ロールをテクスチャ加工する前の最初の状態は、滑らかに研磨されたロール表面であるべきである。くぼみが、できるだけ互いに近接できるように、放電テクスチャ加工によってこの表面に導入される。各くぼみの間に残る「ウェブ」は、ロール表面の滑らかな最初の状態の結果として、すでに所望の同じ高さである。ＥＤＴ方法の間に、規定の電圧が一時的に、必要に応じて定期的に、電極とロールとの間に印加される。電荷担体（イオン）が、ＥＤＴチャネルを通して、電解液からロール表面に向かって加速される。これらがロール表面に衝突すると、これらはロール素材をここから除去して、くぼみを生成する。除去され溶融したロール素材は、電極のすすぎにより洗い流され、絶縁オイルのために、実質的にロールの表面に再結合できない。しかしながら、実際には、テクスチャ加工の過程で溶融したロール素材が、当初は滑らかに研磨してあった表面に累積することを完全に防ぐことはできない。この素材は、それ自体は既知である精密研磨プロセスにより除去することができる。
【００１３】
しかしながら、偶然的な表面テクスチャの製造方法を使用すると、「オレンジピール（ｏｒａｎｇｅ  ｐｅｅｌ）」効果として知られるものを回避するために、粗さと低量の長さ−うねりとの要件を満たす特性値を互いに独立して設定できるように、マイクロテクスチャ加工された表面を製造するのは不可能である。
【００１４】
この状況で、本発明の目的は、冒頭で述べた種類の平板製品を製造することであり、特に一定の油吸収能力と、最適の加工性と、塗装外観のための良好な前提条件とを有し、塗装を終えた際に塗装構造全体の層の厚みが薄い場合でも、優れた外観を有する製品を製造することである。さらに、このような平板製品の好適な使用と、特にこのような平板製品の製造に適したロールと、この種の平板製品の製造方法も示されるべきである。
【００１５】
この平板製品に関し、本目的は請求項１に示す本発明により達成することができる。
【発明の概要】
【００１６】
本発明による平板製品は、複数のくぼみを有する確定的な表面テクスチャを具え、前記複数のくぼみは、２から１４μｍの範囲の深さを有し、前記くぼみは、Ｉ字形、二重のＩ字形、Ｈ字形、十字形、Ｃ字形、またはＸ字型であり、前記表面テクスチャは、４５から１８０  １／ｃｍの範囲のピークカウントＲＰｃと、０．３から３．６μｍの範囲の算術平均粗さＲａと、０．０５から０．６５μｍの範囲の算術平均うねりＷｓａを有することを特徴とする。
【００１７】
本発明にかかる平板製品の好適で有利な実施例は、従属クレームに記載されている。
【００１８】
前記くぼみの深さが、３から１３μｍの間の範囲で好適に選択される場合は、対応して形成される平板製品は、最適化された加工性と改善された塗装外観とを有する。広範な試験が、本発明に対応して設計された薄い板金は、特に優れた摩擦特性（加工特性）を有することを示している。これらの薄い板金から加工されて製造される部品は、一般的な自動車塗装の後に優れた塗装外観を有することを特徴とする。本発明による平板製品の追加的な有利な実施例は、前記くぼみが、独立した、直線の、および／または湾曲した設計を有する。
【００１９】
好適な実施例によると、本発明による平板製品の表面テクスチャの算術平均粗さＲａは、１．０から２．５μｍの範囲であり、好適には１．０から２．０μｍの範囲であり、より好適には１．０から１．６μｍの範囲である。これに対応して形成された金属平板製品は、非常に優れた摩擦特性を有し、一般的な自動車塗装の後に、従来技術の金属平板製品と比較して、改善された塗装外観がもたらされることを特徴とする。
【００２０】
非常に優れた塗装外観と摩擦特性は、特に本発明の好適な実施例により実現することができ、ここで前記くぼみは、独立した、直線の、および／または湾曲した設計であり、互いに対して繰り返しのパターンで配列されている。例えば、好適な確定的な表面テクスチャにおいて、Ｉ字形のくぼみは、互いに対してヘリンボーン状のパターンで配列されている。塗装外観と摩擦特性に関して、特に有利な本発明による平板製品の実施例では、好適な確定的な表面テクスチャのＩ字形のくぼみが、各々が例えば互いに平行に延びるＩ字形のくぼみからなる複数のペアを規定するように配列されている。
【００２１】
本発明による平板製品のさらなる有利な実施例は、確定的な表面テクスチャの例えば互いに平行に延びるＩ字形のくぼみからなるペア、またはＨ字形のくぼみが、互いに対してチェス盤のパターンで配列されていることを特徴とする。試験は、これに対応して設計された本発明の薄い板金が、一般的な加工の過程（深絞り加工の過程）において、低摩耗性を有することを示している。このように設計された本発明にかかる薄い板金は、非常に低い摩擦係数と、スリップスティック効果として知られる、すなわち摩擦係数を特定するときの静止摩擦と滑り摩擦との間の迅速な変化に対する非常に低くて遅い傾向と、適合した油量の場合に、特に深絞り加工の変形（ｓｔｒａｉｎ）の場合の非常に優れた加工特性とを有することを特徴とする。本発明の薄い板金の表面の、主に独立した空のボリューム（潤滑油ポケット）は、高い加工力の場合でも高い安定性を示す。
【００２２】
本発明による平板製品、特に薄い板金に製造される表面テクスチャは、好適には主に独立した空のボリュームを画定する。この場合、表面テクスチャは好適には、実質的にほぼ対象、または軸対象に形成される。
【００２３】
これらの特別な特性プロファイルにより、本発明による平板製品は、特に塗料の層が設けられる部品を製造するのに用いることができる。これは、本発明の平板製品が鋼から製造され、特に、例えば亜鉛コーティングなどの耐食コーティングが設けられている場合に、特に適合する。このような鋼板は、例えば亜鉛または亜鉛マグネシウムのコーティングでコーティングすることができる。一方で、本発明により特定された基準は、他の金属からなる平板製品にも適用することができる。
【００２４】
本発明による平板製品は、特に車体部品の製造に適している。これらの加工の後で、短い塗装工程で、特にフィラー層を塗布しない（フィラーレス塗装）で、各部品の外観の最も高い要求を満たす塗装コーティングを設けることができる。本発明により特定された表面テクスチャは非常にきめ細かいため、従来技術に比べてかなり簡略化された塗装構造を用いた場合でも、視覚的にも技術的にも完璧なコーティングの結果が実現する。
【００２５】
本発明による平板製品の製造に特に適したロールに関しては、上述の目的は、本発明の請求項１１に規定されたロールにより達成される。
【００２６】
本発明によるロールは、複数の重複するディンプルを有する確定的表面テクスチャを具え、前記重複するディンプルは、前記ローラの表面を、Ｉ字形、二重のＩ字形、Ｈ字形、十字形、Ｃ字形、またはＸ字形の材料テクスチャに区切るように配列され、ロール軸の方向に測定した前記ロールの表面テクスチャは、８０から１８０  １／ｃｍの範囲のピークカウントＲＰｃと、１．０μｍから、特に１．５μｍから、好適には２．５μｍから３．５μｍの範囲の算術平均粗さＲａと、０．０８から１．０μｍの範囲の算術平均うねりＷｓａとを有することを特徴とする。
【００２７】
さらに、請求項１７において、本発明は、よりよく加工できて、より容易に塗装できる金属平板製品の確実な製造を可能にする方法を提供する。
【００２８】
本発明により特定された基準を考慮に入れると、金属平板製品は、このようなきめ細かい、ほぼ確定的な表面テクスチャを有する方式により提供することができ、一般的な自動車塗装の後にはこの表面テクスチャは、すべての場合においてほぼ視覚的に知覚できない、という認識に本発明は基づく。
【００２９】
特に、本発明による平板製品の製造に特に適したロールは、短パルスレーザ（または短パルスレーザ法）によって、とりわけ超短パルスレーザによって、有利にテクスチャ加工することができる、という認識に本発明は基づく。ロールは、例えば鋼材から、好適には３％のクロム含有量の従来の冷間圧延鋼から製造される。
【００３０】
適切な短パルスレーザ（パルスファイバレーザ）は、例えば、約１０７０ｎｍの波長で約１００ｋＨｚのパルス繰返し周波数を有する。パルス持続時間は約１μｓである。本発明によるテクスチャ加工ロールを製造するためのレーザの平均の電力は、例えば１５から１００Ｗの範囲であり、好適には２０から７０Ｗの範囲である。ロールは、レーザテクスチャ加工の後に、さらに滑らかに研磨（スーパー仕上げ）して、選択的に硬質クロムめっきを行うことができる。ロールの表面は、ディンプルが、ＥＤＴ法と比べて、これで生じるような実質的な隆起領域を有さないことを特徴とする。レーザパルス（例えばｐｓのレーザ）が短いほど、隆起領域は小さくなる。
【００３１】
ロールの表面に導入されるディンプルの深さは、好適には６から１４μｍの範囲で、より好適には８から１３μｍの範囲である。ディンプルの平均の直径は、約２０から８０μｍで、好適には約２０から４０μｍ、より好適には約２２から３５μｍである。
【００３２】
本発明によるロール、またはこれらの表面をテクスチャ加工するための本書に記載の方法の使用において、粗さの特性値Ｒａ、ＲＰｃ（ＥＮ  ＩＳＯ１００４９による）、および長さ−うねりのＷｓａ（約１−５ｍｍの波長範囲を有する「オレンジピール」として知られている。『ＳＴＡＨＬ−ＥＩＳＥＮ−ＰＲｕｆｂｌａｔｔｅｒ』（ＳＥＰ）［鋼と鉄のテストシート］１９４１年第１版、２０１２年５月参照）は互いに独立して定義されている。
【図面の簡単な説明】
【００３３】
本発明は、複数の実施例を示す図を参照して、下記により具体的に説明される。
【００３４】
【図１】図１は、パルスレーザ（短パルスレーザ）によるスキンパスロールのテクスチャ加工の概略図である。
【図２】図２は、ロールの材料部分におけるレーザビームの効果、または相互作用の概略図である。
【図３】図３は、ロールの材料部分におけるレーザビームの効果、または相互作用の概略図である。
【図４】図４は、ロールの材料部分におけるレーザビームの効果、または相互作用の概略図である。
【図５】図５は、レーザビームの強度プロファイルによって製造されたディンプルのプロファイルを示す。
【図６】図６は、本発明の第１実施例にかかる、スキンパスロールのディンプルテクスチャの概略図である。
【図７】図７は、本発明の追加的な実施例にかかる、いくつかの追加的なスキンパスロールのディンプルテクスチャの概略図である。
【図８】図８は、本発明の追加的な実施例にかかる、いくつかの追加的なスキンパスロールのディンプルテクスチャの概略図である。
【図９】図９は、本発明の追加的な実施例にかかる、いくつかの追加的なスキンパスロールのディンプルテクスチャの概略図である。
【図１０】図１０は、本発明にかかる平板製品の表面テクスチャの一部を示す。
【図１１】図１１は、本発明にかかる平板製品の表面テクスチャの一部を示す。
【図１２】図１２は、様々なオイルコーティングの場合の、本発明にかかる平板製品の加工性を示す。
【図１３】図１３は、様々な表面処理を行った薄い板金の耐摩耗性を示す。
【図１４】図１４は、加工試験（「カップテスト」）の概略図である。
【図１５】図１５は、図１４の加工試験を受けて、様々な表面処理がなされた薄い板金に関する結果の比較である。
【発明を実施するための形態】
【００３５】
設計特徴（テクスチャ特徴）の確定的な分布を有する本発明による表面テクスチャは、回転ロールの表面から材料を除去するために、パルスレーザ、好適には短パルスレーザ、または超短パルスレーザを使用したロールテクスチャ加工法を用いて製造される。
【００３６】
この目的のため、食刻されるロール１は、回転装置で回転する。ロールが急速に回転する一方で、ロールの表面にレーザビームを集束する集束光学素子２は、比較的低速で、ロール軸の方向に横に移動する。レーザビームはしたがって、ロールの表面に螺旋系の経路を描く（図１）。
【００３７】
約１μｓのパルス持続時間の間に、レーザビーム３は、ロール１の材料４の中に一定の深さまで貫通する。材料４、またはロール１の表面材料は、自由伝導帯電子５と、陽金属イオン６から構成される（図２）。
【００３８】
電子５は、レーザビーム１の電磁場によって加速され、最終的に、相互作用時間中に、その運動エネルギーを金属イオン６に伝達する。前記イオンはこれにより振動し、この振動エネルギーを、レーザ放射とロールの材料との間の純粋な相互作用領域の外側に位置する、隣接する金属イオンに伝達する（図３）。このようにして、照射されたロール材料４に熱が発生する。パルス時間の間に追加のレーザエネルギーを供給することで（図４）、材料は溶融する。最終的に、蒸発温度に達して、溶融塊７の一部は蒸発する。溶融塊７の上方に形成された金属蒸気雲８は迅速に拡張し、反跳効果が溶融スパッター９の形態で残っている溶融塊を排除する。短パルスレーザ法は、パルス当たりに排除される材料が比較的大容量であることを特徴とする。
【００３９】
パルス周波数、パルスエネルギー、回転ロールの表面のトラック間の距離、レーザポイントの着弾径（スポット径）、レーザ強度プロファイル、および／またはロールの速度のパラメータを選択することにより、ロールの表面のディンプルの分布と形状が決定される。各ディンプルを重複させることで、谷型の、接続した領域が彫り込まれ、または制作される。
【００４０】
図６から９に例として示す様々な確定的なテクスチャの変形例では、レーザパルスの急速で連続的なシーケンスは、選択的な手法で中断される。レーザパルスの中断は、高速光スイッチ、ＡＯＭ（音響光学変調器）１０により実行される（図１参照）。ＡＯＭ（１０）のオンオフを迅速に切り替えることで、個々のレーザパルスは、ロールの表面上に確定的に投射されるか、またはコールドトラップ１１に偏向されてここで破壊される。
【００４１】
この目的のために使用されるレーザ（パルスファイバレーザ）は、５００Ｗの最大平均電力と、約１０７０ｎｍの波長で約１００ｋＨｚのパルス繰り返し周波数を有する。パルス持続時間は、１．５μｓ以下であるべきである。実施した試験では、これは例えば約１μｓであった。
【００４２】
ＡＯＭ（１０）を通過した後、レーザビーム１は、光ファイバケーブル１２によって集束光学素子２に導かれる。矢印１３は、集束光学素子２の移動方向を示している。
【００４３】
テクスチャの形状は、このために特別に設けられた画像処理プログラムに送信される。このプログラムは、ロールの速度と集束光学素子２の軸方向の軸の搬送速度とが、パルスのシーケンス周波数（１００ｋＨｚ）に基づいて決定されること、および、ディンプルの密度とその確定的な分布が、テクスチャと設計使用に従って製造されるように、ＡＯＭ１０を制御することを可能とする。
【００４４】
指定された各ディンプルの形状（直径、深さ、フランク角）は、パルスエネルギーとスポットの直径のパラメータを最適化することと、レーザビームの強度プロファイル（ガウスプロファイル）（図５）の特別な調整とによって達成される。ガウスプロファイルの代替または追加として、当業者に周知であるトップハットプロファイルもまた調整に用いることができる。ロールの表面に生成されたレーザのクレーター（ディンプル）は、対応するガウスプロファイルを有する。ディンプルのフランク角、または最大フランク角は、４５°以上、好適には６０°以上、より好適には７０°以上である。ディンプルは、このようにして、急勾配のフランク角を有する。
【００４５】
図６は、例えば直径４４０ｍｍのスキンパスロールの、ロールの表面に生成されるテクスチャの詳細を示す。ロールの円周とほぼ平行に配向されたトラック１では、前記テクスチャは、４２ディンプル／ｍｍの密度を有し、隙間無く並んで例えば１μｍ重複している。この密度を達成するために、２．３５ｍ／ｓの周速が、１．７Ｓ−１のロールの回転速度に対応する１００ｋＨｚのレーザのパルス周波数に必要とされる。ロールの円周とほぼ平行に配向されたトラック２と３では、ＡＯＭによるレーザビームのパワー調整によって、ディンプルは適切な位置において省かれる。トラック２では２３ディンプル／ｍｍが、トラック３では９ディンプル／ｍｍがトラック１と比べて欠けている。ＡＯＭとレーザパルスのトリガとの調整は、移動した軸と、すなわち、ロールの回転ドライブ上の角度エンコーダの位置、および集束光学素子の軸方向の軸と同期させなければならず、正確な位置で確定的なグリッドを製造するために、このグリッドは、両方の軸方向でディンプルの間に特定の距離を有する。この例で隣接するトラックの間の距離は２３μｍであり、集束光学素子の軸方向の速度は３９μｍ／ｓである。追加的なパラメータは：
平均レーザパワー：約４０Ｗ
パルスエネルギー：約０．４ｍＪ
各クレーターの直径：約２５μｍ
各クレーターの深さ：約７μｍ
である。
【００４６】
平板製品は、対応するロールでスキンパスされる。平板製品は、冷間圧延ストリップで精巧に焼きなましされ、例えばＩＦ鋼および／またはＢＨ鋼のグレードである。０．７ｍｍの厚みを有するＤＣ０６（ＩＦ鋼）は、１４５ｍ／ｍｉｎの回転速度と、ストリップの幅に基づいた１．１ｋＮ／ｍｍの一定の回転力と、０．５％のスキンパスの程度とで、テクスチャ加工される。他の例では、０．７ｍｍの厚みを有するＨＣ１８０Ｂ（ＢＨ鋼）は、１４０ｍ／ｍｉｎの回転速度と、ストリップの幅に基づいた６ｋＮ／ｍｍの一定の回転力と、１．４％のスキンパスの程度とで、テクスチャ加工される。冷間圧延ストリップは、その後に電気的に亜鉛めっきされる。同様の試験は、溶融亜鉛めっきされた薄い板金を使用して行われる。
【００４７】
一致するまたは同様のパラメータを用いて、図７から９に示すテクスチャも、ロールの表面に生成することができる。
【００４８】
図６に概略を示すロールの表面テクスチャの表面部分は、ディンプルがロールの表面を複数の二重Ｉ字形の材料テクスチャに区切るように、並んで重複し、配列されたディンプルを有している。さらに、二重Ｉ字形の材料テクスチャは、互いに対してチェス盤のパターンで配列されている。並んで重複するディンプルは、ロールの表面に開口の空のボリュームを形成する。ロールはまた、レーザテクスチャ加工の後に、滑らかに研磨して、選択的に硬質クロムめっきを行うこともできる。
【００４９】
図６のロールの表面テクスチャは、ロール軸の方向に測定して、最後に、約１４０から１６０  １／ｃｍの範囲のピークカウントＲＰｃと、２．５から２．８μｍの範囲の算術平均粗さＲａと、０．１から０．２μｍの範囲の算術平均うねりＷｓａとを有する。ロールの表面の山と谷のレベル（平坦領域）の標準偏差（σ）は、それぞれ、約０．６μｍと２μｍである。平滑性の割合（非テクスチャ加工の表面）は約２５％である。
【００５０】
このようなロールでスキンパスされた平板製品、特に薄い板金は、大部分が独立した空のボリュームを有する確定的な二重Ｉ字形テクスチャであることが特徴の、テクスチャ加工された表面を有する。このように製造された本発明による薄い板金の研究は、従来技術の板金、特にＥＤＴによりテクスチャ加工されたロールにより製造された板金と比べて、以下の機能的特性：改善された塗装外観、加工プロセス時の低摩耗性（図１３参照）、非常に低い摩擦係数（図１２参照）、非常に低くて遅い（高い表面圧力に向かって移行する）スリップスティック効果に対する傾向（図１２参照）、適合した油量の場合に、特に深絞り変形の場合の非常に優れた加工性（図１５参照）、および高い加工力の場合でも独立したテクスチャを実現できること、を示す。
【００５１】
図１２は、本発明によりテクスチャ加工されて様々な鋼のグレードを有する、電気的に亜鉛めっきされた薄い板金の摩擦係数の測定結果を、表面圧力によって異なるオイルコーティングとともに示しており、この亜鉛めっきされた薄い板金は、図１０による二重Ｉ字形のテクスチャ（図１５においてＶ３で示す）が設けられている。湾曲Ａの測定は、１．５ｇ／ｍ２のオイルコーティングを有する亜鉛めっきされたＩＦ鋼の薄い板金に関し；湾曲Ｂの測定は、３ｇ／ｍ２のオイルコーティングを有する亜鉛めっきされたＩＦ鋼の薄い板金に関し；湾曲Ｃの測定は、１．５ｇ／ｍ２のオイルコーティングを有する亜鉛めっきされたＢＨ鋼の薄い板金に関し；湾曲Ｄの測定は、３ｇ／ｍ２のオイルコーティングを有する亜鉛めっきされたＢＨ鋼の薄い板金に関する。
【００５２】
図１３では、表面仕上げされた薄い板金の摩耗特性が示されている。摩耗値は、帯板絞り加工テスト（ｓｔｒｉｐ−ｄｒａｗｉｎｇ  ｔｅｓｔｓ）によって、フラットジョーツールを用いて測定される。ロールによってテクスチャ加工された薄い板金であって、図１３に「ＥＤＴ」と示された、ＥＤＴによりテクスチャ加工された薄い板金は、低摩耗性を特徴とすることを認識すべきである。一方で、図１３では、電気的に亜鉛めっきされた薄い板金であって、超短パルスレーザ法（ＵＳＰ）の適用によりテクスチャ加工されたロールを用いて、本発明によりスキンパスされた薄い板金は、約０．２ｇ／ｍ２の非常に低い摩耗性を特徴とし、これは「ＥＤＴ」の場合の薄い板金よりもさらに低いことがわかる。
【００５３】
本発明によりテクスチャ加工された薄い板金の表面を特徴づけるために、フラットジョーツールを用いた帯板絞り加工テストに加えて、丸いパンチを用いた深絞り加工テストも実行された（図１４と１５の「カップテスト」参照）。評価パラメータとして、測定されたパンチ力は、それぞれの場合において明確に規定されたホールドダウンの力で評価される。テストは様々なオイルコーティング（塗油）を用いて実行された。
【００５４】
丸いカップの加工時に、従来の帯板絞り加工テストでは測定することができない、非常に高い表面圧が絞り加工の半径の領域に局部的に発生する。丸いカップの場合の、全てのパンチ力またはパンチ活動のうちの摩擦部分は１／３までである。パンチの直径Ｄ０は約１００ｍｍである。パンチは１３ｍｍの絞り加工半径Ｒを有し、一方でマトリックスの絞り加工半径ｒは５ｍｍである（図１４および１５）。
【００５５】
テストでは、同じ基礎材料が異なる表面テクスチャを有して用いられるため、記録された力の曲線によって、異なるトポグラフィの摩擦特性の直接的な比較が可能になる。加工プロセスにおいて、低い摩擦部分は、少ない力が丸いカップや構成要素の縁を介して伝達されなければならず、絞り加工の比率が一定に保たれるときに、クラック限界を増大させることを意味する。テストでは、本発明による（図１０の）、独立した空のボリュームが高い割合である表面テクスチャＶ３は、パンチ力のレベルの明確な低下を示す（図１５参照）。
【００５６】
図７に概要を示す、本発明によりテクスチャ加工されたロールの表面部分は、同様に、並んで重複しているディンプルを有する。図６に示す実施例との比較により、図７による実施例では、図６に破線で示すレーザクレーターが省かれているため、「材料の二重のＩ字形の島」は相互に接続している。重複するディンプルはしたがって、これらがロール表面を複数のＨ字形の材料テクスチャに区切るように配列されている。Ｈ字形の材料テクスチャはまた、互いに対してチェス盤のパターンで配列され、重複するディンプルは開口の空のボリュームを形成する。図７によるロールの表面テクスチャによりテクスチャ加工された、薄い板金の表面部分は、図１１に示されている。
【００５７】
図７のロールの表面テクスチャは、ロール軸の方向に測定して、約１４５  １／ｃｍの範囲のピークカウントＲＰｃと、２．６から２．７μｍの範囲の算術平均粗さＲａと、０．１から０．２μｍの範囲の算術平均うねりＷｓａとを有する。ロールの表面の山と谷のレベル（平坦領域）の標準偏差（σ）は、それぞれ、約０．５μｍと１．７μｍである。平滑性の割合（非テクスチャ加工の表面）は約３８％である。
【００５８】
図１０と１１による表面テクスチャを有する薄い板金は、以下の機能的特性：改善された塗装外観、加工プロセス時の低摩耗性、低い摩擦係数、低いスリップスティック効果に対する傾向、適合した油量の場合の優れた加工性、および高い加工力の場合でも独立したテクスチャを実現できること、を有する。
【００５９】
図８と９は、本発明によりテクスチャ加工されたローラの表面の追加的な実施例を示す。図８にかかるテクスチャでは、並んで重複しているディンプルが、ロール表面をＩ字形の材料テクスチャに区切るように配列されており、これらは互いに対してヘリンボーン状のパターンで配列されている。したがって並んでいるディンプルのテクスチャの列は、この場合、図８の上段のテクスチャに記されたＸ字記号で中断している。
【００６０】
図９にかかるテクスチャでは、並んで重複しているディンプルが、ロール表面を十字形の材料テクスチャに区切るように配列されている。並んでいるディンプルのテクスチャの列は、下段のテクスチャに記された二つのＸ字記号によって、この場合も中断される。
【００６１】
本質的に、レーザパルスエネルギーやスキンパスの程度を変えることにより、ローラの表面テクスチャと得られる薄い板金の表面テクスチャとの算術平均粗さＲａを、増加または減少させることができる。
【００６２】
本発明の設計は、図面に示す実施例に限定されない。むしろ、本発明は追加的な変形例を含む。したがって、例えば並んで重複しているディンプル（レーザクレーター）が、ロールの表面を、Ｃ字形またはＸ字形の材料テクスチャに区切るようにこれらを配列することもできる。
【図１】
0006334536.tif 000002
【図２】
0006334536.tif 000003
【図３】
0006334536.tif 000004
【図４】
0006334536.tif 000005
【図５】
0006334536.tif 000006
【図６】
0006334536.tif 000007
【図７】
0006334536.tif 000008
【図８】
0006334536.tif 000009
【図９】
0006334536.tif 000010
【図１０】
0006334536.tif 000011
【図１１】
0006334536.tif 000012
【図１２】
0006334536.tif 000013
【図１３】
0006334536.tif 000014
【図１４】
0006334536.tif 000015
【図１５】
0006334536.tif 000016